FR 2675149 A1 19921016 FR 9104546 A 19910409 1 - COMPOSITIONS DE POLYMERE HALOGENE STABILISEES A L'AIDE D'UN ADDITIF MINERAL La présente invention concerne de nouvelles compositions stabilisées à base de polymère halogéné et plus spécifiquement de polymère chloré. Les polymères chlorés, et notamment le polychlorure de vinyle (PVC), ont tendance à se déshydrochlorer lors de leur mise en forme à chaud, pour libérer de l'acide chlorhydrique; cela conduit à la formation de doubles liaisons polyéniques responsables de la coloration desdits polymères. De nombreux additifs ont été préconisés, d'une part pour limiter la formation d'acide chlorhydrique ou pour le fixer, d'autre part pour ralentir la propagation des doubles liaisons polyéniques. On peut se référer par exemple à l'ouvrage "La stabilisation des chlorures de polyvinyle" de F CHEVASSUS ( 1957-éditions AMPHORA). Parmi les stabilisants de base des polymères chlorés, des composés organiques du zinc et du cadmium, associés à des composés organiques du calcium, du baryum ou du magnésium notamment, sont largement utilisés. Cependant, il est le plus souvent nécessaire de leur associer d'autres stabilisants, parfois appelés stabilisants secondaires. Ainsi le brevet FR-A-2 297 227 décrit des compositions de PVC stabilisées de manière efficace par des sels organiques métalliques tels que notamment des sels de zinc, de calcium et de baryum et une p- dicétone. Le brevet FR-A-2 483 934 a préconisé d'utiliser une hydrotalcite avec un composé du zinc, mais les résultats étaient mauvais en ce qui concerne la couleur du PVC. Le brevet EP-A-63 180 a proposé d'utiliser des sels organiques métalliques, une p-dicétone ou un énolate métallique de p-dicétone et une hydrotalcite La présence d'hydrotalcite dans ces compositions stabilisantes n'apporte pas d'avantage significatif en ce qui concerne le jaunissement lors de la mise en forme à chaud du polymère. 2 - Or il est nécessaire, notamment pour les applications dans lesquelles une transparence et un aspect incolore ou faiblement coloré de l'objet conformé sont recherchées, d'avoir la durée la plus longue possible d'absence de coloration ou d'évolution lente de coloration, lors du conformage à chaud du polymère chloré C'est ce que l'on appelle parfois la plage de travail disponible. La présente invention fournit une solution à ce problème d'allongement de la plage de travail. Elle concerne plus précisément des compositions stabilisées à base de polymère chloré, caractérisées en ce qu'elles contiennent: a) une quantité efficace d'un composé organique du zinc ou du cadmium, b) une quantité efficace d'un composé organique du calcium, du magnésium, du baryum ou de lanthanides, c) une quantité efficace d'au moins un carbonate basique amorphe d'aluminium et de magnésium, représenté globalement par la formule (I) (Mg O)y, A 1203, (CO 2)x, (H 20)z (I) dans laquelle y représente en moles un nombre entier ou fractionnaire tel que O égal à 3. Les carbonates basiques essentiellement amorphes d'aluminium et de magnésium sont des composés non-cristallins, contrairement aux hydrotalcites de l'art antérieur, dont l'analyse de la structure unidimensionnelle est généralement interprétée comme une structure de couches monoatomiques de Mg O de type brucite, alternant avec des couches monoatomiques d'aluminium portant des carbonates. Selon les analyses par diffraction X, les carbonates basiques d'aluminium et de magnésium de l'invention sont constitués par de l'oxyde de magnésium, de l'hydroxyde de magnésium ou du carbonate de magnésium entouré de carbonate basique et ou d'hydroxyde d'aluminium amorphe C'est en ce sens que l'on parle de composés amorphes ou essentiellement amorphes dans le présent texte: l'oxyde de magnésium ou l'hydroxyde de magnésium possède une structure cristalline, mais l'ensemble du composé de formule (I) n'a pas une structure cristalline. Les carbonates basiques amorphes d'aluminium et de magnésium de formule (I) peuvent être préparés par coprécipitation, dans les proportions requises, d'un carbonate basique d'aluminium (ou hydroxycarbonate d'aluminium) avec un dérivé du magnésium tel qu'un hydroxyde de magnésium ou un carbonate de magnésium. Bien que cela ne soit pas nécessaire pour leur propriété de stabilisants, on peut ajouter aux coprécipités ainsi obtenus divers composés qui forment une sorte d'enrobage des particules du carbonate basique d'aluminium et de magnésium de formule (I). Ainsi par exemple, on peut ajouter de l'acide stéarique ou l'un de ses dérivés, notamment des stéarates métalliques, un polyol tel que le sorbitol. Ces composés permettent d'améliorer la dispersion du carbonate basique d'aluminium et de magnésium dans le polymère chloré ou le cas échéant d'améliorer la stabilité dudit carbonate. Le séchage du carbonate basique d'aluminium et de magnésium est conduit de manière à atteindre les spécifications souhaitées en matière de taux d'humidité. Généralement les compositions selon l'invention contiennent de 0,005 % à 5 % en poids de carbonate basique amorphe d'aluminium et de magnésium de formule (I) par rapport au poids de polymère chloré, et de préférence de 0,01 % à 2 % en poids. Les polymères chlorés sont notamment le polychlorure de vinyle (PVC), le polychlorure de vinylidène; les copolymères comportant majoritairement des motifs chlorure de vinyle obtenus à partir de chlorure de vinyle et d'autres monomères; les mélanges de 4 - polymères ou copolymères dont une partie majoritaire est obtenue à partir de chlorure de vinyle. De manière générale tout type de PVC convient, quel que soit son mode de préparation: polymérisation en masse, en suspension, en émulsion ou de tout autre type et quelle que soit sa viscosité intrinsèque. Les homopolymères du chlorure de vinyle peuvent également être modifiés chimiquement, par exemple par chloration. De nombreux copolymères du chlorure de vinyle peuvent également être stabilisés contre les effets de la chaleur, c'est-à-dire le jaunissement et la dégradation Ce sont en particulier les copolymères obtenus par copolymérisation du chlorure de vinyle avec d'autres monomères présentant une liaison éthylénique polymérisable, comme par exemple l'acétate de vinyle ou le chlorure de vinylidène; les acides maléique ou fumarique ou leurs esters; les oléfines telles que l'éthylène, le propylène, l'hexène; les esters acryliques ou méthacryliques; le styrène; les éthers vinyliques tels que le vinyldodécyléther. Habituellement ces copolymères contiennent au moins 50 % en poids de motifs chlorure de vinyle et de préférence au moins 80 % en poids de motifs chlorure de vinyle. Les compositions selon l'invention peuvent également contenir des mélanges à base de polymère chloré contenant des quantités minoritaires d'autres polymères, comme les polyoléfines halogénées ou les copolymères acrylonitrile-butadiène-styrène. Le PVC seul ou en mélange avec d'autres polymères est le polymère chloré le plus largement utilisé dans les compositions de l'invention. Les composés organiques du zinc ou du cadmium sont plus particulièrement les carboxylates et les phénolates de zinc ou de cadmium. Les plus couramment utilisés sont par exemple les sels de zinc ou de cadmium des acides maléique, acétique, diacétique, propionique, hexanoïque, éthyl-2 hexanoïque, décanoique, undécanoïque, laurique, myristique, palmitique, stéarique, oléïque, ricinoléïque, - béhénique (docosanoïque), hydroxystéarique, hydroxyundécanoïque, benzoïque, phénylacétique, paratertiobutylbenzoïque et salicylique; les phénolates de zinc du phénol et des phénols substitués par un ou plusieurs radicaux alkyle, tels que les nonylphénols. Pour des raisons pratiques ou pour des raisons économiques, on choisit de préférence parmi les composés organiques du zinc cités précédemment, le propionate de zinc, l'éthyl-2 hexanoate de zinc, le laurate de zinc, le stéarate de zinc, l'oléate de zinc, le ricinoléate de zinc, le docosanoate de zinc, le benzoate de zinc, le paratertiobutylbenzoate de zinc, le salicylate de zinc, le maléate de zinc et de mono(éthyl-2 hexyle), les nonylphénates de zinc et parmi les composés organiques du cadmium cités précédemment, le propionate de cadmium, l'éthyl-2 hexanoate de cadmium, le laurate de cadmium, le stéarate de cadmium, l'oléate de cadmium, le ricinoléate de cadmium, le docosanoate de cadmium, le benzoate de cadmium, le paratertiobutyl- benzoate de cadmium, le salicylate de cadmium, le maléate de cadmium et de mono(éthyl-2 hexyle), les nonylphénates de cadmium. Généralement les composés organiques du zinc ou du cadmium représentent de 0,005 % à 1 % en poids par rapport au polymère chloré, et de préférence de 0,01 % à 0,6 % en poids. Pour des questions de toxicité, les composés du cadmium bien qu'efficaces sont proscrits dans certaines applications, notamment alimentaires. De préférence, les compositions de l'invention contiennent donc des composés organiques du zinc. Les composés organiques du calcium, du magnésium, du baryum et des lanthanides sont de préférence les carboxylates et les phénolates de ces métaux. Les plus couramment utilisés sont par exemple les sels de calcium, de magnésium, de baryum et de lanthanides des acides maléique, acétique, diacétique, propionique, hexanoïque, éthyl-2 hexanoïque, décanoïque, undécanoïque, laurique, myristique, palmitique, stéarique, oléïque, ricinoléique, béhénique (docosanoique), hydroxystéarique, hydroxyundécanoïque, benzoïque, phénylacétique, paratertiobutylbenzoïque et salicylique; les phénolates de calcium, de 6 - magnésium, de baryum et de lanthanides du phénol et des phénols substitués par un ou plusieurs radicaux alkyle, tels que les nonylphénols. Pour des raisons pratiques ou pour des raisons économiques, on choisit de préférence parmi les composés organiques de calcium, de magnésium, de baryum et de lanthanides cités précédemment les sels des acides propionique, éthyl-2 hexanoique, laurique, stéarique, oléïque, ricinoléïque, docosanoïque, benzoïque, paratertiobutylbenzoïque, salicylique, du maléate de mono(éthyl-2 hexyle) ainsi que les nonylphénates de ces métaux. Généralement les composés organiques du calcium, du magnésium, du baryum et des lanthanides représentent de 0,005 % à 5 % en poids par rapport au poids du polymère chloré et de préférence de 0,02 % à 2 % en poids. Pour les applications alimentaires et notamment pour les bouteilles en PVC, on utilisera les composés organiques du calcium ou les mélanges composés organiques du calcium/composés organiques du magnésium. Pour une meilleure stabilisation des compositions à base de polymère chloré, celles-ci comportent de préférence au moins un stabilisant organique secondaire. Parmi les stabilisants secondaires organiques, les p-dicétones ou 0-cétoaldéhydes sont tout particulièrement efficaces. Ces p-dicétones ont été notamment décrites dans les brevets et certificats d'addition français publiés sous les numéros FR 2 292 227, FR 2 324 681, FR 2 351 149, FR 2 352 025, FR 2 383 988 et FR 2 456 132 et dans les brevets européens EP O 040 286 et EP O 046 161. Comme exemples non limitatifs de telles p-dicétones, on peut citer le benzoylstéaroylméthane, le dibenzoylméthane, la benzoylacétone, la lauroylacétone, la décanoylacétone, le benzoyl méthyl-3 butanoyl- méthane, les méthoxycarbonylbenzoylbenzoylméthanes, les bis-p-dicétones telles que le bis(acétylacéto)-1,4 butane, le bis(benzoylacéto)-1,8 octane, le bis(acétylacéto)-1,4 benzène. Les 3-dicétones représentent généralement de 0,005 % à 5 % en poids par rapport au poids du polymère chloré et de préférence de 0,01 % -7- à 2 % en poids. Les dihydro-1,4 pyridines sont aussi des stabilisants organiques qui peuvent être utilisés dans les compositions de l'invention. Ces composés sont généralement des dihydro-1,4 diméthyl-2,6 dicarboxylate-3,5 pyridines monomères, telles que celles qui sont décrites dans les brevets FR-A-2 239 496, FR-A-2 405 974 et FR-A-2 405 937 ou polymériques, telles que décrites dans le brevet EP-A-286 887. Habituellement ces dihydro-1,4 pyridines sont efficaces à des teneurs de 0,01 % à 5 % en poids par rapport au poids de polymère chloré et de préférence de 0,05 % à 2 % en poids par poids. On peut également utiliser conjointement les béta-dicétones ou bétacétoaldéhydes avec les dihydro-1,4 pyridines Les quantités globales de ces mélanges de composés sont alors celles indiquées respectivement pour chacun d'entre eux. Parmi les autres stabilisants organiques qui peuvent être utilisés dans les compositions selon l'invention, on peut citer par exemple: les béta-cétoesters et plus particulièrement les esters des acides cétoacétiques, tels que décrits notamment dans les brevets FR-A-1 435 882 et US-A-2 669 548; le phényl-2 indole et ses dérivés, tels que ceux décrits dans les brevets FR-A-2 273 841, FR-A-2 275 461 et FR-A-2 313 422; les esters béta-aminocrotoniques, plus particulièrement les bétaaminocrotonates d'alkyle à longue chaîne, c'est-à-dire le plus souvent d'alkyle de C 12 à C 20 et les béta-amino- crotonates de thioalkylèneglycol; l'urée et ses dérivés tels que la phénylurée; la thiourée et ses dérivés tels que la diphénylthiourée; les esters d'acides mercaptocarboxyliques et plus particu- lièrement: les esters de l'acide thioglycolique tels que ceux décrits dans le brevet FR-A-2 459 816, 8 - les diesters de l'acide thiomalique tels que ceux décrits dans le brevet EP-A-O 090 748, les esters de l'acide mercapto-2 propionique tels que ceux décrits dans le brevet FR-A-2 552 440. Les stabilisants organiques indiqués ci-dessus représentent de 0,01 % à 5 % en poids par rapport au poids du polymère chloré et de préférence de 0,05 % à 2 % en poids par poids. Les compositions de l'invention peuvent comporter d'autres stabilisants thermiques secondaires organiques tels que notamment huiles polyorganosiloxaniques y-hydroxy-alkylées, les polyols et les phosphites. Les huiles polyorganosiloxaniques y-hydroxy-alkylées sont plus particulièrement celles qui répondent à la formule générale (II) R R (R)3 Si O Si O -Si O Si(R)3 (II) I I R' R OH p _ q dans laquelle: les radicaux R, identiques ou différents, représentent un radical méthyle ou phényle, 60 % en moles au moins de radicaux R étant des radicaux méthyle, R' représente un radical alkylène, linéaire ou ramifié, ayant 2 à 6 atomes de carbone, p représente un nombre moyen de 1 à 30, q représente un nombre moyen de 1 à 100. De préférence on utilise les huiles de formule (II) dans laquelle: R représente un radical méthyle; R' représente un radical triméthylène ou méthyl-2 triméthylène; p représente un nombre moyen de 2 à 20; q représente un nombre moyen de 2 à 30. 9 - Généralement les huiles polyorganosiloxaniques y-hydroxy- alkylées représentent de O % à 5 % en poids par rapport au poids du polymère chloré et de préférence de 0,01 % à 2 % en poids. La présence d'huiles polyorganosiloxaniques y-hydroxy- alkylées permet de diminuer de manière notable dans les compositions, la quantité de lubrifiants internes tels que l'huile de ricin hydrogénée, de lubrifiants mixtes tels que les cires esters et de lubrifiants externes, tout en améliorant la résistance aux chocs du polymère. Les polyols ont généralement l'avantage d'allonger la durée de vie des polymères chlorés soumis à un traitement thermique. Généralement il est préférable que les polyols utilisés aient un point d'ébullition supérieur à 150 C et de préférence supérieur à 170 C, à cause de la mise en oeuvre à température élevée des polymères chlorés. A titre d'exemples de tels polyols on peut citer des triols comme le triméthylolpropane, le glycérol, l'hexanetriol-1,2,6, le butanetriol-1,2, 4, le trishydroxyéthylisocyanurate; des tétrols comme le pentaérythritol, le diglycérol; des pentitols comme le xylitol, le tétraméthylolcyclohexanol; des hexitols comme le mannitol, le sorbitol, le dipentaérythritol; des polyols partiellement estérifiés par un acide carboxylique et dans la formule desquels au moins 3 fonctions hydroxyle sont libres; des alcools polyvinyliques, notamment ceux dans lesquels il reste moins de 30 % en moles de groupes esters par rapport à l'ensemble de leurs groupes esters et hydroxyle. Parmi ces polyols les préférés sont le xylitol, le mannitol, le sorbitol, le triméthylolpropane, le tétraméthylolcyclohexanol et les alcools polyvinyliques définis précédemment. Lorsqu'il est présent dans les compositions selon l'invention, on utilise en général de 0,005 % à 1 % en poids de polyol par rapport au polymère chloré et de préférence de 0,01 % à 0,6 % en poids. Les compositions selon l'invention peuvent comporter également des phosphites organiques, notamment des phosphites aliphatiques ou des phosphites aromatiques ou des phosphites mixtes aliphatiques et aromatiques. Lorsqu'il est présent, le phosphite représente généralement de 0,05 % à 5 % en poids par rapport au polymère chloré et de préférence de 0,1 % à 2 % en poids. Les compositions selon l'invention peuvent également comporter des adjuvants habituels tels que des antioxydants phénoliques; des agents anti-UV tels que les benzophénones, les benzotriazoles ou les amines stériquement encombrées (habituellement connues sous le terme de HALS). Les compositions de l'invention peuvent aussi comporter des époxydes, notamment des polyglycérides époxydés comme l'huile de soja époxydée, l'huile de lin époxydée, les huiles de poissons époxydées ou la talloil époxydée. Habituellement lorsqu'ils sont présents, les époxydes représentent de 0,05 % à 5 % en poids par rapport au poids du polymère chloré et plus spécifiquement de 0,1 % à 2 % en poids. Les compositions de l'invention peuvent être des formulations rigides, c'est-à-dire sans plastifiant, ou semi-rigides, c'est-à-dire avec des teneurs en plastifiant réduites, telles que pour les applications dans le bâtiment ou pour la fabrication de bouteilles. Ces formulations contiennent le plus souvent un renforçateur de chocs, tel qu'un copolymère méthacrylate/butadiène/styrène par exemple. Elles peuvent également être des formulations plastifiées telles que pour la fabrication de films à usage agricole. Les plastifiants utilisés sont des composés connus tels que par exemple des phtalates d'alkyle Le plus souvent utilisé est le phtalate de di(éthyl-2 hexyle) (habituellement appelé phtalate de dioctyle). Lorsque les compositions contiennent un plastifiant, la teneur de celui-ci est généralement de 5 % à 120 % en poids par rapport au poids de polymère chloré. De manière habituelle, l'incorporation des différents stabilisants ou adjuvants est faite sur le polymère chloré à l'état de il - poudre. On peut bien entendu préparer un mélange de 2 ou plusieurs des composés constitutifs des compositions selon l'invention avant leur incorporation dans le polymère chloré. Toutes les méthodes usuelles d'incorporation des différents stabilisants ou adjuvants dans le polymère peuvent être utilisées. Par exemple l'homogénéisation de la composition polymérique peut être réalisée sur malaxeur ou mélangeur à rouleaux, à une température telle que la composition devienne fluide, normalement entre 1500 C et 2000 C pour le PVC et pendant une durée suffisante, de l'ordre de quelques minutes à quelques dizaines de minutes. Les compositions de polymère chloré, et plus particulièrement de PVC, peuvent être mises en oeuvre selon toutes les techniques utilisées habituellement comme par exemple l'extrusion, l'injection, l'extrusion-soufflage, le calandrage ou le moulage par rotation. Les exemples qui suivent illustrent l'invention. Exemple 1 Préparation d'un carbonate basique d'aluminium et de magnésium. Dans un bécher de 5000 cm 3, on introduit sous agitation à 200 tours/minute un gel aqueux contenant 608 g d'hydroxyde de magnésium. On rajoute ensuite en 5 min un gel aqueux contenant 2 915 g d'hydroxycarbonate d'aluminium On maintient le mélange sous agitation pendant 30 min environ à température ambiante. On sèche à l'étuve pendant 2 heures à 70 'C. On obtient une poudre blanche de formule générale (I) avec x = 0,37 y = 0,84 z = 6,54 La granulométrie moyenne des particules de ce composé est de 3 micromètres. Un échantillon est examiné par diffraction X Le spectre de diffraction présente une phase bien cristallisée et relativement 12 - intense correspondant à l'hydroxyde de magnésium On n'observe aucun pic de diffraction correspondant à l'hydroxyde et/ou au carbonate d'aluminium: composés à caractère amorphe. Exemple 2 Préparation d'un carbonate basique d'aluminium et de magnésium. Dans un réacteur de 5 litres muni d'un agitateur, on charge 1080 g d'un gel aqueux de carbonate de magnésium (ayant une concentration exprimée en hydroxyde de magnésium de 6 % en poids par poids). On agite lentement et on ajoute 2520 d'un gel aqueux d'hydroxyde d'aluminium (ayant une concentration exprimée en A 1203 de 9 % en poids par poids). On agite à grande vitesse pendant 10 min. On sèche par atomisation (température de sortie: 1000 C). Le carbonate basique d'aluminium et de magnésium de formule (I) présente les caractéristiques suivantes: x = 0,65 (rapport molaire C 02/A 12 03) y = 0,47 (rapport molaire Mg O/A 12 03) z = 5,18 (rapport molaire H 20/A 12 03) Un échantillon est examiné par diffraction X Le spectre de diffraction présente une phase peu intense correspondant à Mg CO 3, 3 H 20. On n'observe aucun pic de diffraction correspondant à l'hydroxyde et/ou au carbonate d'aluminium: composés à caractère amorphe. Exemples 3 et 4 et essai comparatif A On prépare 4 formulations par homogénéisation à température ambiante, dans un mélangeur rapide, des différents constituants suivants: PVC préparé par polymérisation en suspension, présentant un K-Wert de 60 100 g renforçateur de choc (copolymère méthacrylate/ 13 - butadiène/styrène) Ti O 2 Ca C 03 lubrifiants CIRE E et CIRE OP (cires esters d'alkyle à longue chaîne d'acides gras) Triméthylolpropane Stéarate de Zn Docosanoate de Ca Dibenzoylméthane Huile de soja époxydée: voir Hydrotalcite: voir lM 94,5 A 12 (OH)13 C 03, 3,5 H 20 l Carbonate basique d'Al et de Mg de formule (I) préparé dans l'exemple 1 ou l'exemple 2: voir 7 9 4 g 4 g : 1 g : 0,2 g : 0,6 g : 0,5 9 : 0,1 g tableau 1 tableau 1 tableau 1 Le temps nécessaire à une bonne homogénéisation est de 10 minutes environ. Les mélanges homogènes ainsi obtenus sont introduits dans un plastographe (de marque BRABENDER) constitué par une cuve chauffée, dans laquelle tournent des pales en contre-rotation, afin de malaxer le polymère et les additifs. La cuve contient 32 g de composition; la température est maintenue à 180 'C et la vitesse de rotation des pales est de tours/min. Des prélèvements sont effectués après 5 min et 10 min de malaxage dans ces conditions et la coloration des échantillons prélevés est mesurée au moyen d'un colorimètre Minolta et est exprimée en indice de jaune, selon la norme ASTM D 1925 70 (plus la valeur de cet indice est élevée, plus l'échantillon est coloré). Les indices de jaune ainsi mesurés pour chacune des formulations ainsi que les durées en minutes pour lesquelles ces formulations sont devenues noires pendant le traitement à 180 'C (stabilité long-terme) sont rassemblés dans le tableau 1 ci-après. 14 - On remarque qu'avec les carbonates basiques d'aluminium et de magnésium, on diminue la vitesse d'évolution de la coloration à chaud (jaunissement), par rapport à l'essai A contenant de l'hydrotalcite ce ralentissement du jaunissement est un paramètre très important. Huile de Carbonate INDICE DE JAUNE ESSAIS soja Hydrotalcite basique d'Al Noir à époxydée et de Mg Pour 5 min pour 10 min Témoin 1 0,7 g O g O g 4,5 5,7 15 min Exemple 3 0,5 g O g 0,2 g 4,2 5,5 20 min (exemple 1) Exemple 4 0,5 g O g 0,2 g 6,2 7, 1 20 min (exemple 2) Essai A 0,5 g 0,2 g 0 g 7,6 8, 3 25 min TABLEAU 1 KO (n FO 1-e 16 - Exemoles 5 à 7 On prépare 4 formulations comportant les constituants suivants et en suivant le mode opératoire décrit dans les exemples 3 et 4: PVC préparé en suspension de K-Wert = 60 100 g renforçateur de choc 7 g Ti O 2 4 g Ca C 03 4 g lubrifiants CIRE E et CIRE OP 1 g Stéarate de calcium 0,4 g Laurate de cadmium/Laurate de baryum (rapport pondéral 2/1): voir tableau 2 Huile de soja époxydée: voir tableau 2 Carbonate basique d'Al et de Mg de formule (I) préparé dans l'exemple 1 voir tableau 2 On opère comme dans les exemples 3 et 4. Les indices de jaune mesurés pour chacune des formulations ainsi que les durées du traitement à 180 'C nécessaires pour que les formulations deviennent noires sont rassemblés dans le tableau 2 ci-après. Les exemples avec un carbonate basique d'Al et de Mg de formule (I) présentent une évolution de la coloration à chaud moins rapide que pour le témoin, tout en ayant une durée de stabilité long-terme égale ou supérieure. Ces résultats sont obtenus tout en diminuant la quantité de stabilisant Cd/Ba ou d'huile de soja époxydée. Stabilisant Huile de Carbonate INDICE DE JAUNE ESSAIS Cd/Ba soja basique d'Al Noir à époxydée et de Mg Pour 5 min pour 10 min pour 15 min Témoin 2 2,5 g 1 g O g 9,24 12,47 16,93 35 min Exemple 5 2 g 1 g 0,5 g 8,72 10,58 13, 91 45 min Exemple 6 2,5 g 0,5 g 0,5 9 8,55 10,89 14,6 40 min Exemple 7 2 g O g 0,5 g 7,44 10,84 15,66 35 min -4 TABLEAU 2 KO (n (D 18 - Exemples 8 et 9 et essai comparatif B On prépare 4 formulations comportant les constituants suivants et en suivant le mode opératoire décrit dans les exemples 3 et 4: PVC préparé par polymérisation en suspension présentant un K-Wert = 57: 100 g renforçateur de choc (copolymère méthacrylate/ butadiène/styrène): 8 g agent de mise en oeuvre (processing aid) (polymère acrylique):0,4 g Huile de ricin hydrogénée:1,2 g lubrifiant CIRE OP:0,4 g Octanoate de Zn: 0,12 g Docosanoate de Ca: 0,2 g Stéarate de Ca: 0,15 g Stéaroylbenzoylméthane: 0,2 g bis(lauroylcarbonyl)-3,5 diméthyl-2,6 dihydro-1,4 pyridine: 0,05 g Huile de soja époxydée: 5,5 g Hydrotalcite lMg 4,5 A 12 (OH)13 C 03, 3,5 H 20 l: voir tableau 3 Carbonate basique d'Al et de Mg de formule (I) préparé dans l'exemple 1 ou l'exemple 2: voir tableau 3 On opère comme dans les exemples 3 et 4. Les indices de jaune mesurés pour chacune des formulations ainsi que les durées du traitement à 180 C nécessaires pour que les formulations deviennent noires sont rassemblés dans le tableau 3 ci-après. Par rapport au témoin 3, la présence de carbonate basique d'Al et de Mg permetd'augmenter la stabilité long-terme, tout en diminuant la vitesse d'évolution de la coloration à chaud (ralentissement du jaunissement). L'essai comportant une hydrotalcite présente une stabilité long-terme plus élevée que les exemples avec le carbonate basique d'Al et de Mg, mais l'évolution rapide de la coloration à chaud rend cette caractérisitique sans intérêt pratique. Carbonate INDICE DE JAUNE ESSAIS Hydrotalcite basique d'Al Noir à et de Mg Pour 5 min pour 10 min pour 15 min Témoin 3 O O 30 35 50 60 min Exemple 8 O 0,2 g 31 34 44 80 min (exemple 1) Exemple 9 0 0,2 g 29 34 40 85 min (exemple 2) Essai B 0,2 g O 42 41 44 100 min TABLEAU 3 KO (n FO o - REVENDICATIONS 1 Compositions stabilisées à base de polymère chloré, caractérisées en ce qu'elles contiennent: a) une quantité efficace d'un composé organique du zinc ou du cadmium, b) une quantité efficace d'un composé organique du calcit du magnésium, du baryum ou de lanthanides, c) une quantité efficace d'au moins un carbonate basique amorphe d'aluminium et de magnésium, représenté globalement par la formule (I): (Mg O)y, A 1203, (CO 2)x, (H 20)z (I) dans laquelle: y représente en moles un nombre entier ou fractionnaire tel que O égal à 3. 2 Compositions selon la revendication 1, caractérisées en ce que le polymère chloré est choisi parmi le polychlorure de vinyle, le polychlorure de vinylidène; les copolymères comportant majoritairement des motifs chlorure de vinyle obtenus à partir de chlorure de vinyle et d'autres monomères; les mélanges de polymères ou copolymères dont une partie majoritaire est obtenue à partir de chlorure de vinyle. 3 Compositions selon l'une des revendications 1 ou 2, caractérisées en ce que le composé organique du zinc ou du cadmium est choisi parmi les carboxylates et les phénolates de zinc ou de cadmium. 4 Compositions selon l'une des revendications 1 à 3, lm, 21 - caractérisées en ce que le composé organique du calcium, du magnésium, du baryum et des lanthanides est choisi parmi les carboxylates et les phénolates de ces métaux. 5 Compositions selon l'une des revendications 1 à 4, caractérisées en ce qu'elles contiennent de 0,005 % à 5 % en poids de carbonate basique amorphe d'aluminium et de magnésium de formule (I) par rapport au poids de polymère chloré, et de préférence de 0,01 % à 2 % en poids. 6 Compositions selon l'une des revendications i à 5, caractérisées en ce que: le composé organique du zinc ou du cadmium représente de 0,005 % à 1 % en poids par rapport au polymère chloré, et de préférence de 0,01 % à 0,6 % en poids; le composé organique du calcium, du magnésium, du baryum et des lanthanides représente de 0,005 % à 5 % en poids par rapport au poids du polymère chloré et de préférence de 0,02 % à 2 % en poids. 7 Compositions selon l'une des revendications 1 à 6, caractérisées en ce qu'elles contiennent au moins un stabilisant organique secondaire. 8 Compositions selon l'une des revendications 1 à 7, caractérisées en ce que le stabilisant organique est une p-dicétone, un p-cétoaldéhyde et/ou une dihydro-1,4 diméthyl-2,6 dicarboxylate-3,5 pyridine. 9 Compositions selon la revendication 8, caractérisées en ce que la p-dicétone est choisie parmi le benzoylstéaroylméthane, le dibenzoylméthane, la benzoylacétone, le benzoyl méthyl-3 butanoylméthane, les méthoxycarbonylbenzoylbenzoylméthanes, les bis-p-dicétones telles que le bis(acétylacéto)-1,4 butane, le bis(benzoylacéto)-1,8 octane, le bis(acétylacéto)-1,4 benzène. 22 - Compositions selon l'une des revendications 8 ou 9, caractérisées en ce que la 3-dicétone ou le 3-cétoaldéhyde représente de 0,005 % à 5 % en poids par rapport au poids du polymère chloré et de préférence de 0,01 % à 2 % en poids par poids. 11 Compositions selon la revendication 8, caractérisées en ce que la dihydro-1,4 diméthyl-2,6 dicarboxylate-3,5 pyridine représente de 0,01 % à 5 % en poids par rapport au poids du polymère chloré et de préférence de 0,05 % à 2 % en poids par poids. ce que le 12 Compositions selon la revendication 7, caractérisées en stabilisant organique secondaire est choisi parmi: les béta-cétoesters et plus particulièrement les esters des acides cétoacétiques, le phényl- 2 indole et ses dérivés, les esters béta-aminocrotoniques, plus particulièrement les béta-aminocrotonates d'alkyle à longue chaîne de C 12 à C 20 et les béta-amino-crotonates de thioalkylèneglycol; l'urée et ses dérivés tels que la phénylurée; la thiourée et ses dérivés tels que la diphénylthiourée; les esters d'acides mercaptocarboxyliques et plus particu- lièrement: les esters de l'acide thioglycolique, les diesters de l'acide thiomalique, les esters de l'acide mercapto-2 propionique. 13 Compositions selon la revendication 12, caractérisées en ce que les stabilisants organiques représentent de 0,01 % à 5 % en poids par rapport au poids du polymère chloré et de préférence de 0,05 % à 2 % en poids par poids. 14 Compositions selon l'une des revendications 1 à 13, caractérisées en ce qu'elles contiennent une quantité efficace d'une huile polyorganosiloxanique y-hydroxy-alkylée de formule générale (II) 23 - R l (R)3 Si O Si O i O Si(R)3 (II) I I R' R tj IR I R 1 OH p q dans laquelle: les radicaux R, identiques ou différents, représentent un radical méthyle ou phényle, 60 % en moles au moins de radicaux R étant des radicaux méthyle, R' représente un radical alkylène, linéaire ou ramifié, ayant 2 à 6 atomes de carbone, p représente un nombre moyen de 1 à 30, q représente un nombre moyen de 1 à 100. 15 Compositions selon la revendication 14, caractérisées en ce qu'elles contiennent une huile de formule (II) dans laquelle: R représente un radical méthyle; R' représente un radical triméthylène ou méthyl-2 triméthylène; p représente un nombre moyen de 2 à 20; q représente un nombre moyen de 2 à 30. 16 Compositions selon l'une des revendications 1 à 15, caractérisées en ce qu'elles contiennent de O % à 5 % en poids d'huile polyorganosiloxanique y-hydroxyalkylée par rapport au poids du polymère chloré et de préférence de 0,01 % à 2 % en poids.